(57)【要約】【課題】  フック・ループ混在型面ファスナーの分離可能なテープを提供し、１種類の面ファスナーテープによって、係止を可能とすること、および分離可能な成形フック面ファスナーテープを提供し、フック・ループ混在型面ファスナーと成形フック面ファスナーの組み合わせにより、高度な係合力を実現すること。【解決手段】  基布の同一面にフック状係合素子およびループ状係合素子を立設してなる面ファスナーテープ、または基板上にフック状係合素子を立設してなる成形フック面ファスナー、その裏面に設けられた粘着剤層および該粘着剤層に付設された剥離紙からなり、該３部材が同一個所で所定の間隔で切断され、かつ該切断個所において複数の狭い連結部を有し、剥離紙付面ファスナー単片が分離可能な剥離紙付面ファスナーテープ。【選択図】  なし【特許請求の範囲】
【請求項１】
基布の同一面にフック状係合素子およびループ状係合素子が立設してなる面ファスナーテープ、該面ファスナーテープ裏面に設けられた粘着剤層および該粘着剤層に付設された剥離紙からなり、該３部材が同一個所で所定の間隔で切断され、かつ該切断個所において複数の狭い連結部を有し、剥離紙付面ファスナー単片が分離可能な剥離紙付面ファスナーテープ。
【請求項２】
基板上にフック状係合素子が立設してなる成形フック面ファスナーテープ、該フック面ファスナーテープ裏面に設けられた粘着剤層および該粘着剤層に付設された剥離紙からなり、該３部材が同一個所で所定の間隔で切断され、かつ該切断個所において複数の狭い連結部を有し、剥離紙付フック面ファスナー単片が分離可能な剥離紙付フック面ファスナーテープ。
【請求項３】
基布の同一面にフック状係合素子およびループ状係合素子が立設してなる面ファスナーテープ、該面ファスナーテープ裏面に設けられた粘着剤層および該粘着剤層に付設された剥離紙からなり、該３部材が同一個所で所定の間隔で切断され、かつ該切断個所において複数の狭い連結部を有し、剥離紙付面ファスナー単片が分離可能な剥離紙付面ファスナーテープ、並びに基板上にフック状係合素子が立設してなる成形フック面ファスナーテープ、該フック面ファスナーテープ裏面に設けられた粘着剤層および該粘着剤層に付設された剥離紙からなり、該３部材が同一個所で所定の間隔で切断され、かつ該切断個所において複数の狭い連結部を有し、剥離紙付フック面ファスナー単片が分離可能な剥離紙付フック面ファスナーテープからなる面ファスナーテープの組み合わせ。
【発明の詳細な説明】
【技術分野】
【０００１】
本発明は多数の係合素子を基布または基板の一面に有する面ファスナーテープに関し、さらに詳しくは長尺の面ファスナーテープを単片面ファスナーに分離な構造とした面ファスナーテープに関する。
【背景技術】
【０００２】
フック状係合素子とループ状係合素子を有する面ファスナーは、所定長さに切断された単片または長いテープ状で提供され使用されている。
単片の面ファスナーは保存中に散逸しやすく、長いテープ状の面ファスナーは使用時に切断する必要があり不便な面がある。
この問題を解決するために、面ファスナーテープを部分的に連結部をもつ切断線で切断し、使用時にテープを手で引き切ることにより面ファスナー単片を得る分離可能な面ファスナーテープが提案されている。（特許文献１および特許文献２参照）
【０００３】
【特許文献１】実開昭62−7209号公報
【特許文献２】特表2001−518356号公報
【発明の開示】
【発明が解決しようとする課題】
【０００４】
従来の分離可能な面ファスナーテープは、フック状係合素子を持つフック面ファスナーとループ状係合素子を持つループ面ファスナーを用いるために、２種類の面ファスナーが必要であり使用に不便である。本発明は、フック・ループ混在型面ファスナーの分離可能なテープを提供し、１種類の面ファスナーテープによって、係止を可能とし上記問題を解決する。
また、フック・ループ混在型面ファスナー同士の係合力は、フック面ファスナーとループ面ファスナーとの係合力に比して幾分低い問題があるので、かかる問題を解決するために、分離可能な成形フック面ファスナーテープを提供し、フック・ループ混在型面ファスナーと成形フック面ファスナーの組み合わせにより、高度な係合力を実現することを目的とする。
【課題を解決するための手段】
【０００５】
すなわち本発明は、基布の同一面にフック状係合素子およびループ状係合素子が立設してなる面ファスナーテープ、該面ファスナーテープ裏面に設けられた粘着剤層および該粘着剤層に付設された剥離紙からなり、該３部材が同一個所で所定の間隔で切断され、かつ該切断個所において複数の狭い連結部を有し、剥離紙付面ファスナー単片が分離可能な剥離紙付面ファスナーテープである。
また本発明は、基板上にフック状係合素子が立設してなる成形フック面ファスナーテープ、該フック面ファスナーテープ裏面に設けられた粘着剤層および該粘着剤層に付設された剥離紙からなり、該３部材が同一個所で所定の間隔で切断され、かつ該切断個所において複数の狭い連結部を有し、剥離紙付フック面ファスナー単片が分離可能な剥離紙付フック面ファスナーテープである。
【０００６】
さらに本発明は、基布の同一面にフック状係合素子およびループ状係合素子が立設してなる面ファスナーテープ、該面ファスナーテープ裏面に設けられた粘着剤層および該粘着剤層に付設された剥離紙からなり、該３部材が同一個所で所定の間隔で切断され、かつ該切断個所において複数の狭い連結部を有し、剥離紙付面ファスナー単片が分離可能な剥離紙付面ファスナーテープ、並びに基板上にフック状係合素子が立設してなる成形フック面ファスナーテープ、該フック面ファスナーテープ裏面に設けられた粘着剤層および該粘着剤層に付設された剥離紙からなり、該３部材が同一個所で所定の間隔で切断され、かつ該切断個所において複数の狭い連結部を有し、剥離紙付フック面ファスナー単片が分離可能な剥離紙付フック面ファスナーテープからなる面ファスナーテープの組み合わせである。
【発明の効果】
【０００７】
本発明により、一種類のフック・ループ混在型面ファスナーテープによって、必要な単片を長尺テープから切り取り被着体に接着して簡単に係止部材を構成することができる。
また、上記フック・ループ混在型面ファスナーと成形フック面ファスナーの組み合わせにより、使用上便利でかつ高度な係合力を実現することができる。
【発明を実施するための最良の形態】
【０００８】
本発明に用いるフック・ループ混在型面ファスナーは、織成基布にフック状係合素子とループ状係合素子を立設してなるもので、フック状係合素子がループ状係合素子とほぼ等しい高さをもつもの、好ましくはフック状係合素子がループ状係合素子より０．１〜２ｍｍ低いものである。フック状係合素子がループ状係合素子より低いことにより、面ファスナーの係合面が露出したときに、フック状係合素子が突出せず、他の繊維などと不要な係合することを防止することができる。
かかるフック・ループ混在型面ファスナーは、例えばクラレ社が市販するフリーマジック（商品名）やＹＫＫ社が市販するクイックロン（商品名）として購入できる。
【０００９】
一方、本発明に用いる成形フック面ファスナーは、基板上にステムがほぼ直立し、各ステムの頭部に矢じり状、キノコ状またはテーブル状の膨頭部をもつフック状係合素子を有するものである。
該成形フック面ファスナーは、ポリエチレン、ポリプロピレンなどのポリオレフィン、ポリアミド、ポリエステルなどの熱可塑性樹脂を、フック状係合素子に対応する微細孔を表面にもつローラー上に圧出し、冷却後にローラーから樹脂を剥離して、基板にフック状係合素子が一体成形されたフック面ファスナーを製造することができる。かかる製造方法によるフック面ファスナーは、例えばベルクロ社が市販するＨＴＨ（商品名）やＹＫＫ社が市販するモールドクイックロン（商品名）として入手できる。
【００１０】
また、熱可塑性樹脂を基板と膨頭部をもつステムに相当するスリットをもつダイから押し出し、列条隆起をもつ基板を製造し、該隆起に所定間隔で切れ目を入れ、次いで基板を長さ方向に延伸して、列条隆起から多数のフック状係合素子を形成した成形フック面ファスナーを製造することができる。かかる製造方法によるフック面ファスナーは、例えばクラレ社が市販するマジロック（商品名）として入手できる。
【００１１】
本発明の面ファスナーテープは、裏面に粘着剤層を設ける。該粘着剤層により面ファスナーを布帛や各種フィルムなどに付設できる。本発明における粘着剤は広義の意味であり、成分が反応する接着剤を含むものである。好ましい粘着剤は、（メタ）アクリル酸系、（メタ）アクリレート系または合成ゴム系粘着剤などである。
粘着剤は使用する時まで剥離紙により保護され、剥離紙を除き新鮮な粘着剤にて被着体に粘着することが望ましい。また長尺のフック面ファスナーテープを回巻する場合、粘着剤が露出すると、面ファスナー同士が粘着するため、それを防ぐためにも剥離紙は必要である。剥離紙は従来使用されているものが広く使用できる。
【００１２】
本発明の面ファスナーテープは、単片でなく分離可能なテープ状で提供する。長尺であることから単片に比して低価格で供給できること、多量の使用に便利であること、保存中の散逸が防げる利点がある。
本発明においては、単片に分離可能とするために、テープに複数の狭い連結部を有するように切断線を設ける。テープは粘着剤の粘着と該連結部により長尺を維持するが、手で引き切ることにより単片を得ることができる。これにより鋏やナイフを要せずに、単片が容易に得られる利点がある。連結部を持つ切断線は、凹部を設けた刃で面ファスナーを切断することにより得られる。特に本発明では、トムソン刃を用いて面ファスナーに切れ込み線（切断線）を形成させるプルカット法が好ましく用いられ、いわゆるハーフカット加工がより好ましく採用される。
テープの全長および単片の長さは必要に応じて設定でき、通常は全長５０ｃｍ〜２ｍ程度、単片の長さ１〜１０ｃｍ程度が好ましい。
本発明の面ファスナーテープは、フック・ループ混在型面ファスナー同士で係合することができる。フック・ループ混在型面ファスナー同士の係合力（引張剪断係合強力）は０．７〜１．１ｋｇ／ｃｍ２であり、家庭用衣料や物品の係合には十分である。
【００１３】
一方、特に重い物品の係合やより強固な係合が必要な場合は、フック・ループ混在型面ファスナーと成形フック面ファスナーの組み合わせで係合することが望ましい。該面ファスナーの組み合わせの引張剪断係合強力は３．０〜４．０ｋｇ／ｃｍ２である。成形フック面ファスナーは係合素子が剛性であるので、ループ状係合素子と係合すると容易に脱離せず、結果として高係合力を示す。他方、ループ状係合素子を損傷する可能性が高いため反復使用回数は少なくなる。本発明では、フック・ループ混在型面ファスナーと成形フック面ファスナーを組み合わせて提供することにより、目的に応じて面ファスナーの組み合わせを変えて使用できる利点がある。
【００１４】
以下、図面により本発明をより詳細に説明する。
図１は、フック・ループ混在型面ファスナーを備えた分離可能な面ファスナーテープを示す斜視模式図である。
面ファスナー１の表面にはフック状係合素子２とループ状係合素子３が適度な割合で配置され、その裏面には粘着剤層４および剥離紙５が順次設けられている。さらに面ファスナーテープには、所定の間隔で狭い連結部６をもつ切断線が面ファスナーテープ全長にわたり設けられ、複数の狭い連結部６が存在する。テープの端部を手で引っ張ることのより、剥離紙つきの面ファスナー単片が切断線から切り離されて容易に得られる。
【００１５】
図２は、成形フック面ファスナーを備えた分離可能な面ファスナーテープを示す斜視模式図である。
面ファスナー１の基板７の表面には成形フック状係合素子８が適度な密度で配置され、その裏面には粘着剤層４および剥離紙５が順次設けられている。さらに面ファスナーテープには、全長にわたり所定の間隔で切断線により狭い連結部６が形成されている。かかる面ファスナーテープも手で面ファスナー単片を切断線から容易に引き切ることができる。
【００１６】
以下、実施例により本発明をさらに具体的に説明するが、本発明は何らこれら実施例に何ら限定されるものではない。なお、本発明における物性値は以下の方法で測定した。
【００１７】
１．引張剪断係合強力
巾２５ｍｍ、長さ１００ｍｍの試料面ファスナーを２枚用意する。試料面ファスナーはいずれも製造時の長さ方向（ＭＤ）にそろえた係合素子の配列で使用する。２枚の面ファスナーは５０ｍｍの長さで重ね合わせ、２Ｋｇのローラーを２往復させて係合させ引張剪断係合強力測定試料とする。
係合した２枚の面ファスナーを引張試験機（島津製作所製オートグラフ  ＡＧＳ−１００Ｂ）のつかみに装着し、速度３０ｃｍ／分で操作し、分離に至るまでの最大引張剪断負荷を測定し、それより単位面積当りの引張剪断強力を算出する。
【実施例１】
【００１８】
面ファスナーテープとして、基布の同一面に高さ１．３ｍｍのフック状係合素子及び高さ１．８ｍｍのループ状係合素子が立設してなる幅２５ｍｍのフック・ループ混在型面ファスナーテープ（クラレ社製「フリーマジック」）を準備した。
このフックループ混在型面ファスナーテープの裏面に水素添加テルペン系合成ゴム粘着剤（日立化成ポリマー社製、「ハイボン」）を２５０ｇ／ｍ２塗工し、粘着剤層を形成させた。
次いで、粘着剤層に離型紙を貼り合わせ、さらにハーフカット加工により長手方向に５ｃｍ長ごとに等間隔で切断線を設け、本発明の剥離紙付面ファスナーテープを得た。
得られた剥離紙付面ファスナーテープを長手方向に２０ｃｍ長で切ったテープを２本準備し、引張
せん断係合強力を測定したところ、０．８ｋｇ／ｃｍ２以上であり、実用上充分なものであった。
【実施例２】
【００１９】
ポリプロピレン樹脂からなり、基板の同一面に高さ１.５ｍｍのフック状係合素子が立設してなる幅２５ｍｍの成形フック面ファスナーテープ（クラレ社製「マジロック」）を準備した。
成形フック面ファスナーテープの裏面にコロナ処理及びプライマー処理を施したものに水素添加テルペン系合成ゴム粘着剤（日立化成ポリマー社製、「ハイボン」）を２５０ｇ／ｍ２塗工し、粘着剤層を形成させた。次いで、粘着剤層に離型紙を貼り合わせた後、実施例１と同様にハーフカット加工を施し、本発明の剥離紙付面ファスナーテープを得た。
得られた剥離紙付面ファスナーテープと、実施例１で得られたフック・ループ混在型面ファスナーを
備えた剥離紙付面ファスナーテープをそれぞれ準備し、引張せん断係合強力を測定したところ、３．５ｋｇ／ｃｍ２であり、強固な係合力を有するものであった。
【図面の簡単な説明】
【００２０】
【図１】フック・ループ混在型面ファスナーを備えた分離可能な面ファスナーテープを示す斜視模式図。
【図２】成形フック面ファスナーを備えた分離可能な面ファスナーテープを示す斜視模式図。
【符号の説明】
【００２１】
１：面ファスナー
２：フック状係合素子
３：ループ状係合素子
４：粘着剤層
５：剥離紙
６：連結部
７：面ファスナー基板
８：成形フック状係合素子
【図１】
2005270265.tif 000002
【図２】
2005270265.tif 000003